熱可塑性樹脂に、570~610nmに光線透過率の極小値を持つブルー系色素と、380~500nmのブルーライト光の内、400~440nmに光線透過率の極大値を、480~520nmの光線透過率の極小値を持つピンク系色素を含有させて、570~610nmに光線透過率の極小値を有し、透過色調を無彩色系レンズにしたことを特徴とする合成樹脂レンズ。熱可塑性樹脂に、570~610nmに光線透過率の極小値を持つブルー系色素と、380~500nmのブルーライト光の内、400~440nmに光線透過率の極大値を、480~520nmの光線透過率の極小値を持つピンク系色素を含有させて、570~610nmに光線透過率の極小値を有したシートを、透明の熱可塑性樹脂レンズに貼り付けたことを特徴とする合成樹脂レンズ。前記ブルー系色素の含有率が0004~0005wt、前記ピンク系色素の含有率が0008~0009wtであることを特徴とする請求項1または2記載の合成樹脂レンズ。前記ブルー系色素と前記ピンク系色素の含有比が1:2であることを特徴とする請求項3記載の合成樹脂レンズ。前記レンズ表面に可視光線を反射する蒸着膜を備えたことを特徴とする請求項1記載の合成樹脂レンズ。前記レンズ表面に偏光度90~100のグレー系偏光膜を備えたことを特徴とする請求項1記載の合成樹脂レンズ。前記レンズ表面に可視光線を反射する蒸着膜および偏光度90~100のグレー系偏光膜を備えたことを特徴とする請求項1記載の合成樹脂レンズ。前記シート表面に可視光線を反射する蒸着膜を備えたことを特徴とする請求項2記載の合成樹脂レンズ。前記シート表面に偏光度90~100のグレー系偏光膜を備えたことを特徴とする請求項2記載の合成樹脂レンズ。前記シート表面に可視光線を反射する蒸着膜および偏光度90~100のグレー系偏光膜を備えたことを特徴とする請求項2記載の合成樹脂レンズ。しかしながら、上記従来の青色光線の波長領域を吸収または反射する眼鏡用レンズでは、青色光が減光されているため、ピンクオレンジアンバー系の色調をしている。そのため裸眼と眼鏡装着時においては色調変化があり、物体色がブルー系の場合は色分別がしにくいことがあるという問題点を有していた。さらに、上記従来の無彩色系のグレー系眼鏡用レンズでは、可視光線をほぼ均一に減光するため、視認性は裸眼同等または可視光線透過率量が低くなり低下するという問題点を有していた。また、特許文献1に示された従来の眼鏡用レンズでは、太陽光線の眩しさを軽減し、橙色光に対する高い透過率によりトンネル内でのナトリウムランプの照明中心波長589nmにも順応できるとしているが、この眼鏡用レンズにおいても裸眼と眼鏡装着時においては色調変化があるという問題点を有していた。そこで、この発明は、上記従来の問題点を解決することをその課題としており、サングラス、視力矯正用の眼鏡、シ-ルドなどに使用した場合に、自然な色調で装着時に著しい色調変化が少なく、コントラスト視認性の良い合成樹脂レンズを提供することを目的としてなされたものである。この発明の合成樹脂レンズは、熱可塑性樹脂に、570~610nmに光線透過率の極小値を持つブルー系色素と、380~500nmのブルーライト光の内、400~440nmに光線透過率の極大値を、480~520nmの光線透過率の極小値を持つピンク系色素を含有させて、570~610nmに可視光線透過率の極小値を有し、透過色調を無彩色系レンズにしている。さらに、この発明の合成樹脂レンズは、熱可塑性樹脂に、570~610nmに光線透過率の極小値を持つブルー系色素と、380~500nmのブルーライト光の内、400~440nmに光線透過率の極大値を、480~520nmの光線透過率の極小値を持つピンク系色素を含有させて、570~610nmに可視光線透過率の極小値を有したシートを、透明の熱可塑性樹脂レンズに貼り付けている。そして、この発明の合成樹脂レンズでは、前記ブルー系色素の含有率が0004~0005wt、前記ピンク系色素の含有率が0008~0009wtであるものとしている。この発明の合成樹脂レンズでは、前記ブルー系色素と前記ピンク系色素の含有比が1:2であるものとしている。この発明の合成樹脂レンズでは、前記レンズ表面に可視光線を反射する蒸着膜を備えたものとしている。この発明の合成樹脂レンズでは、前記レンズ表面に偏光度90~100のグレー系偏光膜を備えたものとしている。この発明の合成樹脂レンズでは、前記レンズ表面に可視光線を反射する蒸着膜および偏光度90~100のグレー系偏光膜を備えたものとしている。この発明の合成樹脂レンズでは、前記シート表面に可視光線を反射する蒸着膜を備えたものとしている。この発明の合成樹脂レンズでは、前記シート表面に偏光度90~100のグレー系偏光膜を備えたものとしている。この発明の合成樹脂レンズでは、前記シート表面に可視光線を反射する蒸着膜および偏光度90~100のグレー系偏光膜を備えたものとしている。この発明の合成樹脂レンズは、以上に述べたように構成されているので、サングラス、視力矯正用の眼鏡、シ-ルドなどに使用した場合に、自然な色調で装着時に著しい色調変化が少なく、コントラスト視認性の良いものとなる。以下、この発明の合成樹脂レンズを実施するための形態を、詳細に説明する。この発明の合成樹脂レンズは、熱可塑性樹脂に、ブルー系色素とピンク系色素を含有させて、570~610nmに光線透過率の極小値を有し、透過色調を無彩色系レンズにしている。さらに、この発明の合成樹脂レンズは、熱可塑性樹脂に、ブルー系色素とピンク系色素を含有させて、570~610nmに可視光線透過率の極小値を有したシートを、透明の熱可塑性樹脂レンズに貼り付けたものとしている。そして、このレンズの可視光線透過率は、10~70とするのが好ましく、なかでも20~55とするのがより好ましい。前記レンズの厚みは、1~12mmとするのが好ましく、12~26mmとするのがより好ましい。前記シートの厚みは、03~12mmとするのが好ましい。なお、この発明において無彩色系とは、JISZ8701によるXYZ表色系の色度座標のうち、JISZ8110のXYZ表色系の色度区分の白の範囲とする。熱可塑性樹脂としては、ポリカーボネート、透明ポリアミド、ウレタン、アクリル等を使用することができる。ブルー系色素としては、570~610nmに光線透過率の極小値を持つものとしており、テトラアザポルフィリン化合物、アザポリフィリン化合物等を使用することができる。ピンク系色素としては、380~500nmのブルーライト光の内、400~440nmに光線透過率の極大値を、480~520nmの光線透過率の極小値を持つものとしており、14-ヒドロキシアントラキノン、ビオラントロン、1-2-ニトロフェニラゾ-2-ナフトール等を使用することができる。この発明の合成樹脂レンズにおいて、前記ブルー系色素の含有率は、0001~0.10wtとしており、0004~0005wtとするのが好ましく、前記ピンク系色素の含有率は、0005~015wtとしており、0008~0009wtとするのが好ましい。さらに、この発明の合成樹脂レンズにおいて、前記ブルー系色素と前記ピンク系色素の含有比は、4:9~5:8としており、1:2とするのが好ましい。この発明の合成樹脂レンズは、前記無彩色系レンズ表面やシート表面に、可視光線を反射するシルバー系の蒸着膜を備えたものとすることができる。この場合、前記蒸着膜を備える前のレンズやシ-トの可視光線透過率は35~60とするのが好ましく、前記蒸着膜を備えた後のレンズやシートの可視光線透過率は15~50とするのが好ましい。前記蒸着膜としては、金属クロム、アルミ、チタン、あるいはSiO、SiO2、TiO2、Ti3O5、ZrO2等を真空蒸着してなる積層膜としている。この発明の合成樹脂レンズは、前記無彩色系レンズ表面やシート表面やシート表面に、偏光度90~100のグレー系偏光膜を備えたものとすることができる。この場合のレンズやシートの可視光線透過率は、15~35とするのが好ましい。前記グレー系偏光膜としては、ポリビニルアルコールの偏光膜をポリカーボネート、トリアセテート、ポリアミド等の透明のフィルムを保護層として貼りあわせたシートとしている。さらに、この発明の合成樹脂レンズは、前記無彩色系レンズ表面やシート表面に、偏光度90~100のグレー系偏光膜を備え、その表面に可視光線を反射する蒸着膜を備えたものとしてもよい。この場合、前記グレー系偏光膜を備えたレンズの可視光線透過率は15~50とするのが好ましく、前記蒸着膜を備えたレンズの可視光線透過率は10~35とするのが好ましい。この発明の合成樹脂レンズは、前記無彩色系レンズ表面に、透明の熱可塑性樹脂レンズを備えたものとしてもよい。さらに、この発明の合成樹脂レンズは、前記無彩色系レンズ表面に、透明の熱可塑性樹脂レンズを備え、その透明の熱可塑性樹脂レンズの表面に前記蒸着膜を備えたものとしてもよい。また、この発明の合成樹脂レンズは、前記無彩色系レンズ表面に、透明の熱可塑性樹脂レンズを備え、その透明の熱可塑性樹脂レンズの表面に前記グレー系偏光膜を備えたものとしてもよい。さらにまた、この発明の合成樹脂レンズは、前記無彩色系レンズ表面に、透明の熱可塑性樹脂レンズを備え、その透明の熱可塑性樹脂レンズの表面に前記蒸着膜と前記グレー系偏光膜を備えたものとしてもよい。なお、この発明の合成樹脂レンズは、色度図によると、X:025±002、Y:027±002のブルー系色素と、X:039±002、Y:034±002のピンク系色素を熱可塑性樹脂に含有させた結果、X:028±002、Y:029±002の無彩色系レンズとなった。以下、この発明の合成樹脂レンズを実施例に基づいて、詳細に説明する。実施例1ポリカーボネート樹脂1kg当たり、ブルー系色素としてテトラアザポルフィリン化合物を00450g、ピンク系色素として14-ヒドロキシアントラキノンを00882gを練り込んで、外径79mm、中心レンズ厚1.8mmの眼鏡用レンズ、厚さ1.8mmのヘルメット用シールドにそれぞれ成形した。この実施例で得た眼鏡用レンズおよびヘルメット用シールドの可視光線透過率を図1に示す。実施例2実施例1で得たレンズおよびシールドの表面に、それぞれクロムを真空蒸着してシルバーミラーのサングラス用レンズおよびヘルメット用シールドとした。実施例3実施例1で得たレンズおよびシールドの表面に、それぞれグレー系偏光膜を貼り付けて偏光グレーのサングラス用レンズおよびヘルメット用シールドとした。実施例4実施例1で得たレンズおよびシールドの表面に、それぞれグレー系偏光膜を貼り付けて、さらにその表面にクロムを真空蒸着し、サングラス用レンズおよびヘルメット用シールドとした。実施例5ポリカーボネート樹脂1kg当たり、ブルー系色素としてテトラアザポルフィリン化合物を00450g、ピンク系色素として14-ヒドロキシアントラキノンを00882gを練り込んで、厚さ1.0mmのシ-トを得た。このシートを、別に成形した外径80mm、中心レンズ厚10mmの透明の眼鏡用レンズ、および別に成形した厚さ2mmの透明のヘルメット用シールドの表面にそれぞれ貼り付けた。実施例6実施例5で得たレンズおよびシールドの表面に、それぞれクロムを真空蒸着してシルバーミラーのサングラス用レンズおよびヘルメット用シールドとした。実施例7実施例5で得たレンズおよびシールドの表面に、それぞれグレー系偏光膜を貼り付けて偏光グレーのサングラス用レンズおよびヘルメット用シールドとした。実施例8実施例5で得たレンズおよびシールドの表面に、それぞれグレー系偏光膜を貼り付けて、さらにその表面にクロムを真空蒸着し、サングラス用レンズおよびヘルメット用シールドとした。実施例9ポリカーボネート樹脂1kg当たり、ブルー系色素としてテトラアザポルフィリン化合物を00450g、ピンク系色素として14-ヒドロキシアントラキノンを00882gを練り込んで、厚さ1.2mmのシ-トを得た。このシートの表面に、グレー系偏光膜を貼り付けて偏光グレーのヘルメット用シールドとした。実施例10実施例9で得たシールドのグレー系偏光膜の表面に、クロムを真空蒸着して、偏光グレーでシルバーミラーのヘルメット用シールドとした。